(57)【要約】    【課題】  ディスプレイ前面に配置した際に画像が２重に映るなどの画質的問題が解消された光学フィルタを提供する。    【解決手段】  光学フィルタは、少なくとも透明基材、および近赤外線を吸収する近赤外線吸収色素をアクリル樹脂中に含有する近赤外線吸収層が積層された積層構造を有する光学フィルタであって、該アクリル樹脂の複屈折値が０〜１５ｎｍであることを特徴とする。アクリル樹脂が、メタクリル酸メチルと、該メタクリル酸メチルが持つ負の複屈折値を打ち消して共重合体の複屈折値を０〜１５ｎｍとすることが可能な（メタ）アクリル酸化合物との共重合アクリル樹脂であることが望ましい。【選択図】  なし【特許請求の範囲】
【請求項１】
少なくとも透明基材、および近赤外線を吸収する近赤外線吸収色素をアクリル樹脂中に含有する近赤外線吸収層が積層された積層構造を有する光学フィルタであって、該アクリル樹脂の複屈折値が０〜１５ｎｍであることを特徴とする光学フィルタ。
【請求項２】
前記アクリル樹脂が、２種以上のアクリル樹脂モノマ成分をランダムに共重合して製造されたことを特徴とする請求項１記載の光学フィルタ。
【請求項３】
前記アクリル樹脂が、モノマ成分全体量１００質量部において、
（１）脂環基または芳香族環基を有するアクリル樹脂モノマ成分５〜１００質量部、
（２）該脂環基または芳香族環基を有するアクリル樹脂以外のモノマ成分  ９５〜０質量部、
からなる共重合体またはホモ重合体であることを特徴とする請求項１または２記載の光学フィルタフィルタ。
【請求項４】
前記アクリル樹脂が、
（１）メタクリル酸メチルと、
（２）該メタクリル酸メチルが持つ負の複屈折値を打ち消して共重合体の複屈折値を０〜１５ｎｍとすることが可能な（メタ）アクリル酸化合物の１種または２種以上と
の共重合アクリル樹脂であることを特徴とする請求項１または２記載の光学フィルタ。
【請求項５】
前記アクリル樹脂が、
（１）メタクリル酸メチルと、
（２）下記一般式（１）で表される化合物の１種または２種以上と
の共重合アクリル樹脂であることを特徴とする請求項１または２記載の光学フィルタ。
【化１】
2005164972.tif 000006
（上記一般式（１）において、Ｒ1 は水素原子またはアルキル基を表し、Ｒ2 は脂環基または芳香族環基を表す。）
【請求項６】
前記アクリル樹脂の水酸基価が１０以下であることを特徴とする請求項１〜請求項５のいずれか１項記載の光学フィルタ。
【請求項７】
前記アクリル樹脂の酸価が１０以下であることを特徴とする請求項１〜請求項６のいずれか１項記載の光学フィルタ。
【請求項８】
前記アクリル樹脂のガラス転移温度が８０℃〜１５０℃であることを特徴とする請求項１〜請求項７のいずれか１項記載の光学フィルタ。
【請求項９】
前記近赤外線吸収色素が次の一般式（２）で表されるジインモニウム系化合物であることを特徴とする請求項１〜請求項８のいずれか１項記載の光学フィルタ。
【化２】
2005164972.tif 000007
（上記一般式（２）において、Ｒは互いに同一もしくは相異なる水素、アルキル基、アリール基、ヒドロキシル基、フェニル基、もしくはハロゲン化アルキル基であり、Ｘは１価または２価の陰イオン、ｎは１または１／２である。）
【請求項１０】
前記一般式（２）におけるＸが、ビストリフルオロメタンスルホニルイミド酸イオンである請求項９記載の光学フィルタ。
【請求項１１】
前記光学フィルタが電磁波遮蔽層を備えていることを特徴とする請求項１〜請求項１０のいずれか１項記載の光学フィルタ。
【請求項１２】
前記光学フィルタが防汚層を備えていることを特徴とする請求項１〜請求項１１のいずれか１項記載の光学フィルタ。
【請求項１３】
前記光学フィルタが粘着剤層を備えていることを特徴とする請求項１〜請求項１２のいずれか１項記載の光学フィルタ。
【請求項１４】
前記光学フィルタが反射防止層を備えていることを特徴とする請求項１〜請求項１３のいずれか１項記載の光学フィルタ。
【請求項１５】
前記光学フィルタが防眩層を備えていることを特徴とする請求項１〜請求項１４のいずれか１項記載の１項光学フィルタ。
【請求項１６】
請求項１〜請求項１５のいずれか１項記載の光学フィルタがディスプレイの観察側に配置されていることを特徴とするディスプレイ。
【発明の詳細な説明】
【技術分野】
【０００１】
本発明は、近赤外線遮蔽性を備えた光学フィルタに関するものである。また、本発明はそのような光学フィルタを備えたディスプレイ、特にプラズマディスプレイに関するものでもある。
【背景技術】
【０００２】
電気的、もしくは電子的な装置が発生した電磁波は、他の装置に悪影響を与えたり、また、人体や動物に対して影響を与えることがあると言われている。一例として、プラズマディスプレイ（以降、ＰＤＰと略記することがある。）からは、３０ＭＨｚ〜１３０ＭＨｚの周波数の電磁波が発生するため、周囲にあるコンピュータ、もしくはコンピュータ利用機器に影響を与えることがあり、発生する電磁波をできるだけ外部に洩らさないことが望まれている。
【０００３】
ＰＤＰはまた、放電ガスにネオンとキセノンの混合ガスを用いているため、波長８００ｎｍ〜１０００ｎｍの近赤外線を放出し、この近赤外線は、近赤外線を利用した各種機器、例えば、家庭電気製品のリモートコントローラや、パソコンやコードレス電話等の近赤外線を利用した通信機器の誤作動を引き起こす恐れがあるとされており、この点でも改善が望まれている。
【０００４】
従来、上記のような改善を行なうものとして、透明な基材フィルム上に、接着剤もしくは粘着剤、金属薄膜のメッシュ、およびメッシュの凹凸面を平坦化する平坦化層を順に積層し、これらの内の接着剤もしくは粘着剤、または平坦化層に、可視光及び／又は近赤外の特定の波長を吸収する吸収剤を含有させた電磁波遮蔽用部材が提案されている（例えば、特許文献１参照。）。特許文献１に記載された電磁波遮蔽用部材は、金属薄膜のメッシュを有するので、電磁波遮蔽性を有し、また、可視光及び／又は近赤外の特定の波長を吸収する吸収剤を含有するので、近赤外線遮蔽性も有しており、ディスプレイの色バランス、外光を吸収することによるコントラストの向上も可能とされている。
【０００５】
また、近赤外線吸収能を有する色素を用い、コーティング法やキャスト法で得たフィルムも知られている（例えば、特許文献２参照。）。
【０００６】
特許文献３には、光学フィルタをディスプレイ前面に配置した際の画質向上の為、透明基材中に実質的に粒子を含有しておらず、さらに大きさ２０μｍ以上の異物がフィルム単位面積あたり１０個／ｍ2 以下とすることで光学的歪みを低減する方法が提案されている。
【０００７】
【特許文献１】特開２００２−３１１８４３号公報（第４頁、図７−９）
【特許文献２】特開平１１−１１６８２６号公報（第５頁、図１）
【特許文献３】特開２００１−１７４６２７号公報
【０００８】
しかしながら、上記のいずれの従来技術においても、吸収剤を含有する層の樹脂によっては、光学フィルタをディスプレイ前面に配置した際に画像が２重に映るなどの画質的問題や、高温下や加湿下で、近赤外線の遮蔽性が低下したり、可視領域に特定の吸収が現れ、着色もしくは変色して見える等の問題がある。また、これらの問題を解決しようとする場合、光学フィルタが本来的に備えなければならない点として、近赤外線吸収層や金属メッシュが見えてはならないこと（非視認性）、透明性（ヘイズ）、可視領域での透過率（視感透過率）、および近赤外領域での遮蔽性（近赤外線透過率）等がある。
【発明の開示】
【発明が解決しようとする課題】
【０００９】
本発明は、光学フィルタをディスプレイ前面に配置した際に画像が２重に映るなどの画質的問題が解消された光学フィルタを提供することを目的とする。また、本発明は、高温下や加湿下で、近赤外線の遮蔽性が低下したり、可視領域に特定の吸収が現れ、着色もしくは変色して見える等の問題が解消された光学フィルタを提供することを課題とする。さらに本発明は、上記の課題が解消された上で、種々の機能が付加された光学フィルタを提供することも課題とし、これらの光学フィルタが適用されたディスプレイ、特にプラズマディスプレイを提供することも課題とする。
【課題を解決するための手段】
【００１０】
本発明者は、上記課題を解決するために検討を重ねた結果、近赤外線吸収性色素を含有する層の樹脂として、一定基準以下の複屈折値をもつアクリル樹脂を使用することによって、また、該性質に加えて、水酸基価、酸価、もしくは所定範囲のガラス転移温度を有するアクリル樹脂を使用することによって、上記課題が解決できることが判明し、以下のような事項を内容とする本発明に到達することができた。
【００１１】
第１の発明は、少なくとも透明基材、および近赤外線を吸収する近赤外線吸収色素をアクリル樹脂中に含有する近赤外線吸収層が積層された積層構造を有する光学フィルタであって、該アクリル樹脂の複屈折値が０〜１５ｎｍであることを特徴とする光学フィルタに関するものである。
【００１２】
第２の発明は、前記第１の発明において、アクリル樹脂が、２種以上のアクリル樹脂モノマをランダムに共重合して製造されたことを特徴とするものである。
第３の発明は、前記第１または第２の発明において、アクリル樹脂が、モノマ成分全体量１００質量部において、
（１）脂環基または芳香族環基を有するアクリル樹脂モノマ成分５〜１００質量部、
（２）該脂環基または芳香族環基を有するアクリル樹脂以外のモノマ成分  ９５〜０質量部、
からなる共重合体またはホモ重合体であることを特徴とする光学フィルタに関するものである。
【００１３】
第４の発明は、前記第１または第２の発明において、アクリル樹脂が、メタクリル酸メチルと、該メタクリル酸メチルが持つ負の複屈折値を打ち消して共重合体の複屈折値を０〜１５ｎｍとすることが可能な（メタ）アクリル酸化合物との共重合アクリル樹脂であることを特徴とする光学フィルタに関するものである。本明細書において、（メタ）アクリルとは、アクリルまたはメタアクリルを意味する。
【００１４】
第５の発明は、前記第１または２の発明において、前記アクリル樹脂がメタクリル酸メチルと、次の一般式（１）で表される構成単位との共重合アクリル樹脂であることを特徴とする光学フィルタに関するものである。
【００１５】
【化１】
2005164972.tif 000002
【００１６】
（上記一般式（１）において、Ｒ1 は水素原子又はアルキル基を表し、Ｒ2 は脂環基または芳香族環基を表す。）
【００１７】
第６の発明は、前記第１〜第５のいずれかの発明において、アクリル樹脂の水酸基価が１０以下であることを特徴とする光学フィルタに関するものである。
【００１８】
第７の発明は、前記第１〜第６のいずれかの発明において、アクリル樹脂の酸価が１０以下であることを特徴とする光学フィルタに関するものである。
【００１９】
第８の発明は、前記第１〜第７のいずれかの発明において、アクリル樹脂のガラス転移温度が８０℃〜１５０℃であることを特徴とする光学フィルタに関するものである。
【００２０】
第９の発明は、前記第１〜第８のいずれかの発明において、近赤外線吸収色素が次の一般式（２）で表されるジインモニウム系化合物であることを特徴とする光学フィルタに関するものである。
【００２１】
【化２】
2005164972.tif 000003
【００２２】
（上記一般式（２）において、Ｒは互いに同一もしくは相異なる水素、アルキル基、アリール基、ヒドロキシル基、フェニル基、もしくはハロゲン化アルキル基であり、Ｘは１価または２価の陰イオン、ｎは１または１／２である。）
【００２３】
第１０の発明は、前記第９の発明において、上記一般式（２）における、Ｘが一価のビストリフルオロメタンスルホニルイミド酸イオンである光学フィルタに関するものである。
【００２４】
第１１の発明は、前記第１〜１０のいずれかの発明において、電磁波シールド性に優れた光学フィルタを得る為に、電磁波遮蔽層を備えていることを特徴とする光学フィルタに関するものである。
【００２５】
第１２の発明は、前記第１〜１１のいずれかの発明において、防汚性に優れた光学フィルタを得る為に、防汚層を備えていることを特徴とする光学フィルタに関するものである。
【００２６】
第１３の発明は、前記第１〜１２のいずれかの発明において、適用面への貼り付けを容易とする為に、粘着剤層を備えていることを特徴とする光学フィルタに関するものである。
【００２７】
第１４の発明は、前記第１〜１３のいずれかの発明において、反射防止性に優れた光学フィルタを得る為に、反射防止層を備えていることを特徴とする光学フィルタに関するものである。
【００２８】
第１５の発明は、前記第１〜１４のいずれかの発明において、防眩性に優れた光学フィルタを得る為に、防眩層を備えていることを特徴とする光学フィルタに関するものである。
【００２９】
第１６の発明は、前記第１〜１５のいずれかの発明の光学フィルタがディスプレイの観察側に配置されていることを特徴とするディスプレイに関するものである。
【発明の効果】
【００３０】
第１の発明によれば、光学フィルタにおける近赤外線吸収層は、近赤外線吸収色素を含有し、バインダ樹脂が複屈折値０〜１５ｎｍのアクリル樹脂である為、光学フィルタをディスプレイ前面に配置した際に画像の２重映りが抑制され、高精細な画質が得られる効果がある。
【００３１】
第２の発明によれば、近赤外線吸収層に用いるバインダ樹脂に共重合アクリル樹脂を用い、共重合成分として、２種以上のアクリル樹脂モノマ成分をランダム共重合して製造されたものを用いているので、共重合体の複屈折値を０〜１５ｎｍとすることが容易となることから、光学フィルタをディスプレイ前面に配置した際に画像の２重映りが抑制され、高精細な画質が得られる効果がある。
【００３２】
第３の発明によれば、近赤外線吸収層に用いるバインダ樹脂に共重合アクリル樹脂を用い、該アクリル樹脂は、モノマ成分全体量１００質量部において、
（１）脂環基または芳香族環基を有するアクリル樹脂モノマ成分５〜１００質量部、
（２）該脂環基または芳香族環基を有するアクリル樹脂以外のモノマ成分  ９５〜０質量部、
からなる共重合体またはホモ重合体であるので、アクリル樹脂の複屈折値を０〜１５ｎｍとすることが容易となることから、光学フィルタをディスプレイ前面に配置した際に画像の２重映りが抑制され、高精細な画質が得られる効果がある。
【００３３】
第４の発明によれば、近赤外線吸収層に用いるバインダ樹脂に共重合アクリル樹脂を用い、共重合成分として、メタクリル酸メチルと、該メタクリル酸メチルが持つ負の複屈折値を打ち消して共重合体の複屈折値を０〜１５ｎｍとすることが可能な（メタ）アクリル酸化合物を用いているので、光学フィルタをディスプレイ前面に配置した際に画像の２重映りが抑制され、高精細な画質が得られる効果がある。
【００３４】
第５の発明によれば、近赤外線吸収層に用いるバインダ樹脂に共重合アクリル樹脂を用い、共重合成分として、メタクリル酸メチルと、該メタクリル酸メチルが持つ負の複屈折値を打ち消して共重合体の複屈折値を０〜１５ｎｍとすることが可能な前記一般式（１）で表される構成単位のモノマを用いているので、光学フィルタをディスプレイ前面に配置した際に画像の２重映りが抑制され、高精細な画質が得られる効果がある。
【００３５】
また、第５の発明によれば、近赤外線吸収層に用いるバインダ樹脂に前記一般式（１）で表される構成単位の、脂環基または芳香族環基を有する（メタ）アクリル樹脂モノマを用いているので、高透明性を有し、更に孤立電子対のない炭素と水素が多く含まれる構造となり大気中の水分が樹脂に吸着されるのを抑制し、アクリル樹脂の吸水性を低下させることができ、近赤外線吸収色素が水と反応して劣化することを防ぎ、高温高湿度下でも安定した近赤外線吸収能を有する効果がある。しかも、前記一般式（１）で表される構成単位の、脂環基または芳香族環基を有するアクリル樹脂モノマを用いることにより、ガラス転移温度が増大する効果も得られる。
【００３６】
更に、第５の発明によれば、前記一般式（１）で表される化合物をメタクリル酸メチルと共重合することにより、光学フィルタの曲げ破壊強度等の機械的強度の低下を抑制する効果も得られる。
【００３７】
第６の発明によれば、前記第１から第５のいずれかの発明の効果に加え、アクリル樹脂として水酸基価が１０以下のものを用いたので、近赤外線吸収色素が、アクリル樹脂が有する水酸基と反応することを防止でき、高温高湿度下でも経時的に安定な近赤外線吸収機能を有する光学フィルタを提供することができる。
【００３８】
第７の発明によれば、前記第１から第６のいずれかの発明の効果に加え、アクリル樹脂として酸価が１０以下のものを用いたので、近赤外線吸収色素が、アクリル樹脂が有する酸と反応することを防止でき、高温高湿度下でも経時的に安定な近赤外線吸収機能を有する光学フィルタを提供することができる。
【００３９】
第８の発明によれば、前記第１〜第７のいずれかの発明の効果に加え、アクリル樹脂のガラス転移温度の範囲を、通常の使用条件以上に規定したので、近赤外線吸収色素どうし、もしくは近赤外線吸収色素と周囲のアクリル樹脂との反応を抑制することができ、実用上、十分な耐熱性を有する光学フィルタを提供することができる。
【００４０】
第９および第１０の発明によれば、前記第１〜第８の発明の効果に加え、近赤外線吸収色素が前記一般式（２）で表されるジインモニウム系化合物であり、さらにその対イオンがビストリフルオロメタンスルホニルイミド酸イオンである為、長時間の使用でも経時的に安定な近赤外線吸収機能を有する光学フィルタを提供することができる。
【００４１】
第１１の発明によれば、前記第１〜第１０のいずれかの発明の効果に加え、電磁波遮蔽層を備えることにより、適用される対象の電気的装置、電子的装置から発生する電磁波を遮蔽可能な光学フィルタを提供することができ、特に、プラズマディスプレイに適用するのに最適である。
【００４２】
第１２の発明によれば、前記第１〜第１１のいずれかの発明の効果に加え、防汚層を備えることにより、ごみや汚染物質が付着するのを防止でき、付着しても除去が容易な光学フィルタを提供することができる。
【００４３】
第１３の発明によれば、前記第１〜第１２のいずれかの発明の効果に加え、粘着剤を有することにより、適用面への貼り付けが容易な光学フィルタを提供することができる。
【００４４】
第１４の発明によれば、前記第１〜第１３のいずれかの発明の効果に加え、反射防止層を備えることにより、積層された面における不要な光の反射を防止でき、画像、映像のコントラストを向上させることが可能な光学フィルタを提供することができる。
【００４５】
第１５の発明によれば、前記第１〜第１４のいずれかの発明の効果に加え、防眩層が積層されたことにより、ディスプレイ前面に配置した際に、ディスプレイの特定の位置、方向に生じるシンチレーションの緩和が可能な光学フィルタを提供することができる。
【００４６】
第１６の発明によれば、前記第１〜第１５のいずれかの光学フィルタの持つ効果が発揮されたディスプレイを提供することができる。
【発明を実施するための最良の形態】
【００４７】
図１（ａ）および（ｂ）は、いずれも本発明の光学フィルタの積層構造を例示する断面図である。本発明の光学フィルタは、最も基本的には、図１（ａ）に符号１Ａで示すように、透明基材２上に近赤外線吸収層３が積層された積層構造を有する近赤外線吸収積層体４からなるものである。この透明基材２は、積層の際に行なわれ得る接着性向上のための処理が施されたものであってもよい。
【００４８】
図１（ａ）に示す近赤外線吸収積層体４は、光学フィルタの分野で知られた様々な層を１種もしくは２種以上、付加することにより、それらの層が加わることによりさらに機能が付与された光学フィルタを構成することができる。即ち、図１（ｂ）に示すように、近赤外線吸収積層体４の近赤外線吸収層３側、即ち、図中の上側に、１種類以上の機能層５、例えば、電磁波をカットする電磁波遮蔽層、使用時の汚染を防止するための防汚層、その他、反射防止層、防眩層などから選ばれた１層または２層以上の機能層が積層されていてもよい。これら機能層５は、透明基材２の下側のみに積層されていてもよく、上側および下側の両方に積層されていてもよいし、透明基材２と近赤外線吸収層３との間にあってもよい。
【００４９】
上記のような様々な層を伴なうか、もしくは伴わない光学フィルタ１Ａ、１Ｂは、いずれかの片面もしくは両面に粘着剤層を積層して、光学フィルタが適用されるべき被適用面に貼り付けられるよう構成してもよい。粘着剤層はむき出しのままでは取扱いにくいから、貼り付けの直前まで、剥離性を有するシートが積層されたものであることが好ましい。これらの様々な構造を採り得る光学フィルタ１Ａ、１Ｂは、種々のタイプのディスプレイに適用することができ、例えば、図２に示すように、プラズマディスプレイ（ＰＤＰ）６の前面（観察側の面）に配置して使用することができ、粘着剤層（図示していない）が積層された光学フィルタ１は、プラズマディスプレイ６の前面に直接に貼り付けて使用することもできる。なお粘着剤層の積層は光学フィルタ１の片面に対して行なわれることが多いが、両面に粘着剤を積層し、片面をディスプレイへの貼り付け用に、他面を他の機能を有するフィルムとの貼りあわせに使用するというような用途にも利用することができる。
【００５０】
本発明の光学フィルタ１を構成する透明基材２および近赤外線吸収層３、並びに上記したように、基本的な積層構造に付加され得る各層の素材や積層方法等につき、以降に詳細に説明する。
【００５１】
近赤外線吸収層：
近赤外線吸収層３は、基本的には、透明バインダ樹脂中に、近赤外線を吸収する近赤外線吸収色素を含有するものである。
【００５２】
光学フィルタ１の代表的な用途であるプラズマディスプレイ６の前面に光学フィルタ１が適用される場合、プラズマディスプレイ６がキセノンガス放電を利用して発光する際に生じる近赤外線は、前記に述べたように、各種機器に誤作動を引き起こす恐れがあるので、光学フィルタ１における近赤外線吸収層３は、近赤外線領域、即ち、８００ｎｍ〜１２００ｎｍの波長域を吸収するものであることが好ましく、この波長域内での光線透過率が２０％以下であることが好ましく、１０％以下であることがより好ましい。
【００５３】
同時に近赤外線吸収層３は、可視光領域、即ち、３８０ｎｍ〜７８０ｎｍの波長域では、十分な光線透過率を有する必要がある。
【００５４】
なお、上記の両方の波長域における光線透過率は、分光光度計（（株）島津製作所製、品番：「ＵＶ−３１００ＰＣ」）によるものである。
【００５５】
（ｉ）近赤外線吸収色素
近赤外線吸収色素には、無機系近赤外線吸収色素として具体的には、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンモン、酸化鉛、酸化ビスマス、酸化ランタン等が挙げられる。有機系近赤外線吸収色素として具体的には、シアニン系化合物、フタロシアニン系化合物、ナフタロシアニン系化合物、ナフトキノン系化合物、アントラキノン系化合物、アミニウム系化合物、ピリリウム系化合物、セリリウム系化合物、スクワリリウム系化合物、ジインモニウム系化合物、銅錯体類、ニッケル錯体類、ジチオール系金属錯体類等が挙げられる。
【００５６】
これらの近赤外線吸収色素を１種、または２種以上を併用することができる。これらのうち、無機系近赤外線吸収色素は、平均粒径が０．００５μｍ〜１μｍ、より好ましくは０．０５μｍ〜１μｍ、最も好ましくは０．０５μｍ〜０．５μｍの微粒子であることが望ましい。
【００５７】
本発明の光学フィルタ１に使用される近赤外線吸収色素としては、上記のうちでも、ジインモニウム系化合物を用いることが好ましい。この理由は、ジインモニウム系化合物は、近赤外線領域にモル吸光係数εが約１０万程度の大きな吸収を有し、可視光領域内である波長４００ｎｍ〜５００ｎｍ付近に若干の光吸収があるものの、可視光透過率が他の近赤外線吸収色素よりも優れているからである。
【００５８】
ジインモニウム系化合物としては、前記一般式（２）で表されるものが好ましく、式中のＲは前記した通りであるが、そのうちのアルキル基としては、メチル基、エチル基、プロピル基、もしくはブチル基等が好ましい。式中のＸは１価または２価の陰イオンである。１価の陰イオンの場合ｎは１であり、２価の陰イオンの場合ｎは１／２である。１価の陰イオンとしては、例えば有機酸１価陰イオン、無機１価陰イオン等が挙げられる。
【００５９】
有機酸１価陰イオンとしては、例えば、酢酸イオン、乳酸イオン、トリフルオロ酢酸イオン、プロピオン酸イオン、安息香酸イオン、シュウ酸イオン、コハク酸イオン、ステアリン酸イオン等の有機カルボン酸イオン；メタンスルホン酸イオン、トルエンスルホン酸イオン、ナフタレンモノスルホン酸イオン、クロロベンゼンスルホン酸イオン、ニトロベンゼンスルホン酸イオン、ドデシルベンゼンスルホン酸イオン、ベンゼンスルホン酸イオン、エタンスルホン酸イオン、トリフルオロメタンスルホン酸イオン等の有機スルホン酸イオン；テトラフェニルホウ酸イオン、ブチルトリフェニルホウ酸イオン等の有機ホウ酸イオン；ビストリフルオロメタンスルホニルイミド酸イオン等があげられ、好ましくは、ビストリフルオロメタンスルホニルイミド酸イオン、トリフルオロメタンスルホン酸イオン、トルエンスルホン酸イオン等のハロゲノアルキルスルホン酸イオンもしくはアルキルアリールスルホン酸イオンが挙げられ、特に好ましくはビストリフルオロメタンスルホニルイミド酸イオンである。ビストリフルオロメタンスルホニルイミド酸イオンである場合には、光学フィルタが長時間、プラズマディスプイ６の光学フィルタ１として使用された場合でも経時的に安定な近赤外線吸収機能を保持することができる。
【００６０】
無機１価陰イオンとしては、例えば、フッ素イオン、塩素イオン、臭素イオン、ヨウ素イオン等のハロゲンイオン；チオシアン酸イオン、ヘキサフルオロアンチモン酸イオン、過塩素酸イオン、過ヨウ素酸イオン、硝酸イオン、テトラフルオロホウ酸イオン、ヘキサフルオロリン酸イオン、モリブデン酸イオン、タングステン酸イオン、チタン酸イオン、バナジン酸イオン、リン酸イオン、ホウ酸イオン等があげられ、好ましいものとしては、過塩素酸イオン、ヨウ素イオン、テトラフルオロホウ酸イオン、ヘキサフルオロリン酸イオン、ヘキサフルオロアンチモン酸イオン等があげられる。これらの無機陰イオンのうち、特に好ましいものとしては、テトラフルオロホウ酸イオン、ヘキサフルオロリン酸イオン、ヘキサフルオロアンチモン酸イオン等が挙げられる。
【００６１】
２価の陰イオンとしては、例えば、ナフタレン−１、５−ジスルホン酸、Ｒ酸、Ｇ酸、Ｈ酸、ベンゾイルＨ酸、ｐ−クロルベンゾイルＨ酸、ｐ−トルエンスルホニルＨ酸、クロルＨ酸、クロルアセチルＨ酸、メタニルγ酸、６−スルホナフチル−γ酸、Ｃ酸、ε酸、ｐ−トルエンスルホニルＲ酸、ナフタリン−１，６−ジスルホン酸、１−ナフトール−４，８−ジスルホン酸、等のナフタレンジスルホン酸誘導体、カルボニルＪ酸、４，４’−ジアミノスチルベン−２，２’ージスルホン酸、ジＪ酸、ナフタル酸、ナフタリン−２，３−ジカルボン酸、ジフェン酸、スチルベン−４，４’−ジカルボン酸、６−スルホ−２−オキシ−３−ナフトエ酸、アントラキノン−１，８−ジスルホン酸、１，６−ジアミノアントラキノン−２，７−ジスルホン酸、２−（４−スルホフェニル）−６−アミノベンゾトリアゾール−５−スルホン酸、６−（３−メチル−５−ピラゾロニル）−ナフタレン−１，３−ジスルホン酸、１−ナフトール−６−（４−アミノ−３−スルホ）アニリノ−３−スルホン酸等の２価の有機酸のイオンが挙げられる。好ましいものとしては、例えば、ナフタレン−１、５−ジスルホン酸、Ｒ酸が挙げられる。
【００６２】
前記一般式（２）で表されるジインモニウム化合物は、例えば、特公昭４３−２５３３５号公報に記載された次の様な方法で得ることができる。即ち、ｐ−フェニレンジアミンと１−クロロ−４−ニトロベンゼンをウルマン反応させて得られた生成物を還元することにより得られるアミノ体を有機溶媒中、好ましくはジメチルホルムアミド（ＤＭＦ）等の水溶性極性溶媒中、３０〜１６０℃、好ましくは５０〜１４０℃で、前記一般式（２）における所望のＲに対応するハロゲン化化合物（例えば、Ｒがｎ−Ｃ4 Ｈ9 のときはＢｒＣＨ2 ＣＨ2 ＣＨ2 ＣＨ3）と反応させて、全ての置換基（Ｒ）が同一である化合物（以下、全置換体と記す）を得ることができる。
【００６３】
また、全置換体以外の化合物を合成する場合、例えば８つのＲのうち、７つがｉｓｏ−Ｃ4 Ｈ9、残り１つがｎ−Ｃ4 Ｈ9 の化合物を合成する場合には、先に所定のモル数（上記アミン体１モル当たり７モル）の試薬（ＢｒＣＨ2 ＣＨ（ＣＨ3 ）2 ）と反応させて８つのＲのうち７つにｉｓｏ−Ｃ4 Ｈ9 基を導入した後、残りの置換基（ｎ−Ｃ4 Ｈ9）を導入するのに必要なモル数（上記のアミン体１モル当たり１モル）の対応する試薬（ＢｒＣ4 Ｈ9）と反応させる。例示したこの化合物の製造方法と同様の方法により、全置換体以外の任意の化合物を得ることができる。
【００６４】
その後、上記で合成した化合物を、有機溶媒中、好ましくはＤＭＦ等の水溶性極性溶媒中、０〜１００℃、好ましくは５〜７０℃で前記一般式（２）のＸに対応する酸化剤（例えば、銀塩）を添加して酸化反応を行う。酸化剤の当量を２当量にすれば前記一般式（２）で表されるジインモニウム塩化合物が得られ、当量を１当量にすれば、一価のアミニウム塩化合物（以下、アミニウム体と記す）が得られる。また、上記で合成した化合物を硝酸銀、過塩素酸銀、塩化第二銅等の酸化剤で酸化した後、その反応液に、所望の陰イオンの酸もしくは塩を添加して塩交換を行う方法によっても前記一般式（２）で表される化合物を合成することが出来る。
【００６５】
近赤外線吸収層３中には、近赤外線吸収色素を１種、または２種以上混合して用いることは既に述べた通りであるが、本発明における好ましい近赤外線吸収色素であるジインモニウム系化合物を用いる場合、近赤外線吸収層の近赤外線吸収波長域を広げたり、近赤外線吸収層の色味（＝外観的な色のこと。）を調製することを目的として、ジインモニウム系化合物以外の近赤外線吸収色素が配合されていてもよく、例えば、フタロシアニン系化合物、もしくはジチオール系金属錯体類等がジインモニウム系化合物と併用される。フタロシアニン系化合物、およびジチオール系金属錯体類は両方を用いてもよい。
【００６６】
（ii）アクリル樹脂
近赤外線吸収層３に用いられるバインダ樹脂としてのアクリル樹脂は、複屈折値が０〜１５ｎｍの、透明性の高い樹脂である。該複屈折値０〜１５ｎｍとすることにより、光学フィルタをディスプレイ前面に配置した際に画像の２重映りが抑制され、高精細で透明性の高い画質が得られる効果を有する。
【００６７】
該バインダ樹脂としてのアクリル樹脂は、好ましくは、メタクリル酸メチルと、該メタクリル酸メチルが持つ負の複屈折値を打ち消して共重合体の複屈折値を０〜１５ｎｍとすることが可能な（メタ）アクリル酸化合物との共重合アクリル樹脂である。さらに好ましくは、メタクリル酸メチルと、前記一般式（１）で表される（メタ）アクリル酸化合物との共重合アクリル樹脂であって、複屈折値が０〜１５ｎｍの共重合アクリル樹脂である。
【００６８】
アクリル樹脂は、可視光領域での光線透過率の高い樹脂であり、耐候性や成形性、引っ張り強度などの力学特性に優れている為、光学フィルタに適している。本発明の光学フィルタの近赤外線吸収層のバインダ樹脂としてのアクリル樹脂の平均分子量は５００〜６０万であることが好ましく、より好ましくは１万〜４０万である。平均分子量をこれらの範囲とする事により、前記した透明性、耐候性、成形性、引っ張り強度などの特性に優れたものとなる。
【００６９】
本発明で用いるアクリル樹脂の複屈折値は０〜１５ｎｍ、好ましくは０〜１０ｎｍ、更に好ましくは０〜５ｎｍである。その理由は、本発明の光学フィルタをディスプレイ前面に設置することを考えると、樹脂の複屈折値が１５ｎｍよりも大きいと画像の２重映りが起こり高精細な画像が得られない。しかしながら、複屈折値が０．１ｎｍ以下の樹脂は生産時に極めて精密な制御及び管理が必要となるため生産コストが高くなる。
【００７０】
複屈折とは、屈折率が異方性の材料に光がＺ軸方向から入射したとき、Ｘ軸方向に偏光面を持つ光とＹ軸方向に偏光面を持つ光の位相がずれる現象であり、方解石などで見ることができる。複屈折の発生は、とりもなおさず画像の２重映りに繋がる為、ディスプレイ用途では重大な障害となる可能性がある。例えば、メタクリル酸メチルのみからなるアクリル系樹脂の場合、複屈折値が負方向に５０ｎｍ（Ｈｅ−Ｎｅレーザーのシングルパスの位相差を射出成型品のゲート近傍部（５ｍｍ）で測定した値、プラスチックエージ１９９９．Ｊａｎ．１３４〜１３８頁参照）と複屈折性が大きく、高精細の画像が得られない。一般に樹脂は、それを構成する繰り返し単位が多少は分極率を持つ為、屈折率異方性を有するが、分子鎖がランダムコイルの形態を取り、全体としてアモルファス状態の樹脂であれば複屈折は生じない。しかしこのような樹脂でも射出成形のような、せん断力を受ける加工プロセスを経ると、分子鎖が延伸された状態となるために複屈折が生じてしまう。
【００７１】
複屈折値の理論式を式１に記す。
Δｎ＝ΔｎAｆA＋ΔｎBｆB  …  式１
（ΔｎA 、ΔｎB ：樹脂Ａ、樹脂Ｂの固有複屈折値、ｆA 、ｆB ：樹脂Ａ、樹脂Ｂの配向度）
低複屈折性を有する樹脂の設計には、次のような方策があげられる。すなわち、（１）ランダム共重合化法、（２）ブレンド法、（３）低複屈折モノマ樹脂の新規開発等の方策が挙げられる。
【００７２】
前記（１）ランダム共重合化法による方策は、複屈折値が正のモノマ樹脂と、負のモノマ樹脂をランダムに共重合させることで低複屈折性の、０〜１５ｎｍの複屈折値を実現するものである。
【００７３】
負を示すモノマ樹脂にはメタクリル酸メチル、アクリル酸メチル等の（メタ）アクリル酸エステル、スチレン、α−メチルスチレン、アクリロニトリル、メタクリロニトリル、２−ビニルピリジン、ビニルナフタレン、セルロースエステル、フルオレン環含有化合物、などが挙げられる。
【００７４】
正を示すモノマ樹脂には、オレフィン系化合物（エチレン系化合物、プロピレン系化合物）、カーボネート系化合物、エステル系化合物、塩化ビニル系化合物、ビニルアルコール系化合物、セルロース系化合物、エチレン−テレフタレート系化合物、エチレン−ナフタレート系化合、スルホン系化合物、エーテルスルホン系化合物、アリルスルホン系化合物、アリレート系化合物、イミド系化合物、アミド−イミド系化合物、マレイミド類、ノルボルネン系化合物、メタクリル酸トリフルオロエチル、メタクリル酸ベンジル、フェニレンオキサイド系化合物、フェニレン−スルフィド系化合物、などが挙げられる。
【００７５】
前記（２）ブレンド技術に基づく方策は、その原理は共重合法と同じで、正・負の複屈折値を有するポリマー樹脂を組み合わせたものである。
【００７６】
前記（３）低複屈折モノマ樹脂の新規開発に基づく方策は、固有複屈折値がモノマの分極率と正の相関がある為、分極率の小さな嵩高い脂環基または芳香族環基を分子構造に有すモノマ樹脂を開発することにより進めることができる。更に、嵩高い脂環基または芳香族環基を分子構造に組み込むことにより高水蒸気バリア化が達成できる。
【００７７】
ところで近赤外線吸収層３に用いられる透明バインダ樹脂としては、近赤外線吸収色素の高温下、高湿下における劣化抑制機能も必要である。近赤外線吸収色素は大気中の水分と反応し劣化するが、近赤外線吸収層３に用いられる透明バインダ樹脂として特に好ましいアクリル系樹脂は透明性が高い一方で、吸水性が高いものが多い。これはアクリル系樹脂が酸素原子を他の樹脂に比べて多く含む特徴がある為で、水分子は酸素原子などが有す孤立電子対があると分子間力もしくは水素結合により吸着される。それで一般的なアクリル樹脂は水蒸気バリア性が低く色素劣化が起こりやすい。したがって、アクリル系樹脂を用いる際は、高水蒸気バリア化のため、孤立電子対のない炭素と水素が多く含まれる置換基を有すアクリル樹脂を用いることが好ましく、このような置換には、嵩高い脂環基または芳香族環基をアクリル樹脂の分子構造に組み込むことで実現できる。
【００７８】
脂環基または芳香族環基を有すアクリル樹脂としては、例えば前記一般式（１）で表される構成単位を含有するアクリル樹脂が挙げられる。前記一般式（１）において、Ｒ1 は水素原子又はアルキル基を表し、Ｒ2 は脂環基または芳香族環基を表す。
【００７９】
上記アクリル樹脂の置換基Ｒ1 のアルキル基としては、例えばメチル基、エチル基、ｎ−プロピル基、ｎ−ブチル基などが挙げられる。
【００８０】
上記アクリル樹脂の置換基Ｒ2 が脂環基である場合の、脂環式アクリル樹脂の構成単位として好ましい代表例としては、メタクリル酸シクロペンチル、メタクリル酸シクロヘキシル、メタクリル酸メチルシクロヘキシル、メタクリル酸トリメチルシクロヘキシル、メタクリル酸ノルボルニル、メタクリル酸ノルボルニルメチル、メタクリル酸シアノノルボルニル、メタクリル酸フェニルノルボルニル、メタクリル酸イソボルニル、メタクリル酸ボルニル、メタクリル酸メンチル、メタクリル酸フェンチル、メタクリル酸アダマンチル、メタクリル酸ジメチルアダマンチル、メタクリル酸トリシクロデシル、メタクリル酸トリシクロデシル−４−メチル、メタクリル酸シクロデシル、などが挙げられ、メタクリル酸トリシクロデシル、メタクリル酸イソボルニルが、ガラス転移点（Ｔｇ）が高いために十分な耐熱性を有し、且つ色素の劣化を促進する原因となる水分等が樹脂層へ侵入しがたい性質を有することから、耐湿熱性に優れ、しかも複屈折値が小さいので特に好ましい。
【００８１】
上記アクリル樹脂の置換基Ｒ2 が芳香族環基である場合の、芳香族置換アクリル樹脂の構成単位として好ましい代表例としては、メタクリル酸ベンジル、メタクリル酸フェニル、メタクリル酸ナフチル、アクリル酸ベンジル、アクリル酸フェニル、アクリル酸ナフチル、が挙げられる。
【００８２】
本発明で用いるアクリル樹脂は、脂環基または芳香族環基を有するアクリル樹脂モノマ成分として、上記構成単位のアクリル樹脂モノマがホモ重合したものでもよく、或いは上記構成の２種以上のアクリル樹脂モノマが共重合したものでもよい。また、曲げ破壊強度等の機械的強度低下抑制の為、本発明で用いるアクリル樹脂は、上記構成単位が上記構成単位以外の他のモノマ成分と共重合してもよい。
【００８３】
このような共重合可能な他のモノマ成分としては、光学用重合体の透明性、複屈折性、耐熱性及び低吸湿性を損なわないものであれば、特に限定されるものではないが、例えば、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸ペンチル、アクリル酸ｎ−ヘキシル、アクリル酸２−エチルヘキシル、アクリル酸ｎ−オクチル、アクリル酸ドデシル、アクリル酸オクタデシル、アクリル酸ブトキシエチル、アクリル酸グリシジル、アクリル酸２−ヒドロキシエチル等のアクリル酸エステル類や、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸ペンチル、メタクリル酸ｎ−ヘキシル、メタクリル酸２−エチルヘキシル、メタクリル酸ｎ−オクチル、メタクリル酸ドデシル、メタクリル酸オクタデシル、メタクリル酸ブトキシエチル、メタクリル酸グリシジル、メタクリル酸２−ヒドロキシエチル等のメタクリル酸エステル類や、４−ビニルピリジン、２−ビニルピリジン、α−メチルスチレン、α−エチルスチレン、α−フルオロスチレン、α−クロルスチレン、α−ブロモスチレン、フルオロスチレン、クロロスチレン、ブロモスチレン、メチルスチレン、メトキシスチレン、スチレン等の芳香族ビニル化合物や、アクリルアミド、メタクリルアミド、Ｎ−ジメチルアクリルアミド、Ｎ−ジエチルアクリルアミド、Ｎ−ジメチルメタクリルアミド、Ｎ−ジエチルメタクリルアミド等の（メタ）アクリルアミド類や、アクリル酸カルシウム、アクリル酸バリウム、アクリル酸鉛、アクリル酸錫、アクリル酸亜鉛、メタクリル酸カルシウム、メタクリル酸バリウム、メタクリル酸鉛、メタクリル酸錫、メタクリル酸亜鉛等の（メタ）アクリル酸金属塩や、アクリル酸、メタクリル酸等の不飽和脂肪酸や、アクリロニトリル、メタクリロニトリル等のシアン化ビニル化合物の一種単独又は二種以上の組み合わせが挙げられる。
【００８４】
その中でも、アクリル酸、アクリル酸メチル、アクリル酸エチル、アクリル酸ｎ−プロピル、アクリル酸ｉ−プロピル、メタクリル酸、メタクリル酸エチル、メタクリル酸ｎ−プロピル、メタクリル酸ｉ−プロピル、４−ビニルピリジン、アクリルアミド等が好ましく、メタクリル酸メチルが有機溶媒に溶解し易く、容易に入手できる樹脂であり、樹脂に柔軟性を付与できる点において、特に好ましい。
【００８５】
また、低複屈折値を示す、脂環基または芳香族環基を有するアクリル樹脂モノマ成分に、他の樹脂モノマ成分を共重合させるときは、共重合させる他の樹脂モノマ成分の複屈折値を打ち消すような成分を更に共重合させるのがより好ましい。
【００８６】
たとえば、メタクリル酸メチルは負の複屈折値を有す為、メタクリル酸メチルを、脂環基または芳香族環基を有すアクリル樹脂モノマ成分と共重合させるときは、正の複屈折値を有すメタクリル酸ベンジルを更に共重合させるとよい。
【００８７】
本発明において、各モノマ成分を、モノマ成分全体量（１００質量部）に対して、脂環基または芳香族環基を有する（メタ）アクリル樹脂モノマ成分を好ましくは５〜１００量部、さらに好ましくは５〜９５、さらにより好ましくは１０〜７０質量部、最も好ましくは２０〜４０質量部を用い、一方、該脂環基または芳香族環基を有する（メタ）アクリル樹脂成分と共重合可能な前記以外の（メタ）アクリル樹脂モノマ成分を好ましくは９５〜０質量部、さらに好ましくは９５〜５質量部、さらにより好ましくは、９０〜３０質量部、最も好ましくは、８０〜６０質量部を用いて、両モノマーを共重合、あるいは脂環基または芳香族環基を有する（メタ）アクリル樹脂モノマ成分単独で重合させることにより、本発明の光学フィルタの近赤外線吸収層に用いるアクリル樹脂が製造できる。
【００８８】
脂環基または芳香族環基を有する（メタ）アクリル樹脂モノマの配合量をモノマ成分全体量１００質量部に対して、５〜１００質量部することが好ましい理由は、かかる配合量が５質量部未満となると、複屈折が大きくなったり、吸湿性が高くなる場合があるためである。なお、該脂環基または芳香族環基を有する（メタ）アクリル樹脂モノマの配合量配合量が９５質量部を超えると、曲げ破壊強度等の機械的強度が低下する場合がある。
【００８９】
一方、脂環基または芳香族環基を有する（メタ）アクリル樹脂モノマと共重合可能な前記以外の（メタ）アクリル樹脂モノマの配合量をモノマ成分全体量１００質量部に対して、９５〜０質量部とすることが好ましい理由は、かかる配合量が９５質量部を超えると、耐熱性が低下したり、複屈折が大きくなる場合があるためである。なお、該共重合可能なモノマーを全く配合しないと、耐熱性や吸湿性の調整が困難となる場合がある。
【００９０】
本発明の光学フィルタに用いられるアクリル樹脂の製造に用いられる重合方法としては、塊状重合、懸濁重合、溶液重合等の既存の方法をいずれも適用できる。特に、樹脂の透明性、取り扱い易さなどの点から懸濁重合法や塊状重合法を採用することが好ましい。
【００９１】
また、懸濁重合法を採用した場合、重合は水性媒体中で行われるため、懸濁剤及び必要に応じて懸濁助剤を添加して行うのが好ましい。このような懸濁剤としては、ポリビニルアルコール、メチルセルロース、ポリアクリルアミド等の水溶性高分子や、リン酸カルシウム、ピロリン酸マグネシウム等の難溶性無機物質が挙げられる。また、懸濁剤の使用量については特に制限されるものではないが、具体的に、水溶性高分子を使用した場合には、モノマ成分全体量に対して０．０３〜１質量％とするのが好ましく、難溶性無機物質を使用した場合には、モノマ成分全体量に対して０．０５〜０．５質量％とするのが好ましい。また、懸濁剤として難溶性無機物質を使用する場合には、懸濁助剤を使用するのがより好ましい。このような懸濁助剤としては、ドデシルベンゼンスルホン酸ナトリウム等の陰イオン界面活性剤が挙げられる。また、懸濁助剤の使用量についても特に制限されるものではないが、モノマ成分全体量に対して０．００１〜０．０２質量％とするのが好ましい。
【００９２】
重合を行う際には、ラジカル重合開始剤を用いることが好ましい。このようなラジカル重合開始剤としては、過酸化ベンゾイル、過酸化ラウロイル、ジ−ｔ−ブチルパーオキシヘキサヒドロテレフタレート、ｔ−ブチルパーオキシ−２−エチルヘキサノエート、１，１−ｔ−ブチルパーオキシ−３，３，５−トリメチルシクロヘキサン、ｔ−ブチルペルオキシイソプロピルカーボネート等の有機過酸化物や、アゾビスイソブチロニトリル、アゾビス−４−メトキシ−２，４−ジメチルバレロニトリル、アゾビスシクロヘキサノン−１−カルボニトリル、アゾジベンゾイル等のアゾ化合物や、過硫酸カリウム、過硫酸アンモニウム等の水溶性触媒や、過酸化物あるいは過硫酸塩と還元剤の組み合わせによるレドックス触媒等、通常のラジカル重合に使用できるものはいずれも使用することができる。
【００９３】
また、重合開始剤の使用量についても特に制限されるものではないが、具体的に、モノマ成分全体量に対して０．０１〜１０質量％とするのが好ましい。この理由は、重合開始剤の使用量が０．０１質量％未満となると、反応性が低下したり、あるいは、得られる光学用重合体の分子量が過度に大きくなる場合があるためである。また、重合開始剤の使用量が１０質量％を超えると、重合開始剤が残留して、光学特性を低下させる場合があるためである。
【００９４】
分子量調整剤として、メルカプタン系化合物、チオグリコール、四塩化炭素、α−メチルスチレンダイマー等を、キノン系化合物やリン系化合物と併用することも好ましい。このように従来の分子量調整剤を添加することにより、分子量を所定範囲内の値に調整することがさらに容易となる。均一にモノマ成分の重合を行うことができるように、各種有機溶媒を使用することも好ましい。
【００９５】
重合条件に関しては、重合温度を０〜２００℃とするのが好ましい。この理由は、重合温度が０℃未満となると、反応性が著しく低下し、重合時間が長くなる場合があるためであり、一方、重合温度が２００℃を超えると、反応を制御することが困難となる場合があるためである。重合温度は４０〜１５０℃とするのが好ましく、５０〜１００℃とするのがより好ましい。また、重合時間については、重合温度に依存しており、重合温度を０〜２００℃とした場合、１〜４８時間するのが好ましく、２〜２４時間とするのがより好ましく、３〜１２時間とするのがさらに好ましい。
【００９６】
脂環式構造を樹脂に導入することにより、樹脂のガラス転移温度上昇の効果も得られる。
【００９７】
本発明において、近赤外線吸収層３に近赤外線吸収色素として、対イオンを有するものを含有させたときは、アクリル樹脂が水酸基、もしくは酸基を有するものであるか、またはアクリル樹脂中に重合開始剤等が配合されている場合には、それらの水酸基、もしくは酸基、または重合開始剤等により近赤外線吸収色素の母骨格と対イオンの均衡状態が崩れ、近赤外線吸収の機能を果たすことが困難となる場合があるので、この解消の目的で、アクリル樹脂としては、水酸基価もしくは酸価の小さいものを用いることが好ましく、水酸基価および酸価のいずれもが小さいものを用いることがより好ましい。なお、対イオンを有する近赤外線吸収色素とは、前記したうち、ジインモニウム系化合物、ニッケル錯体類、ジチオール系錯体類、アミニウム系化合物、シアニン系化合物、もしくはピリリウム系化合物等である。
【００９８】
上記の理由により、水酸基価としては１０以下が好ましく、より好ましくは５以下であり、０であることが特に好ましい。水酸基価をこのように小さくすることにより、近赤外線吸収層が含有する、例えば対イオンを有する近赤外線吸収色素が、アクリル樹脂が有する水酸基により反応すること等を防ぐことができるため、近赤外線吸収機能が高温高湿度下でも経時的に安定な光学フィルタとすることができ、また近赤外線吸収色素の選択の幅を広げることが可能になる。ここで、水酸基価とは試料１ｇをアセチル化するとき、水酸基と結合した酢酸を中和するのに要する水酸化カリウムのｍｇ数を指す。
【００９９】
同様に、酸価としては１０以下が好ましく、より好ましくは５以下であり、０であることが特に好ましい。酸価をこのように小さくすることにより、アクリル樹脂が含有する酸により、近赤外線吸収色素が反応すること等を防ぐことができるため、近赤外線吸収機能が高温高湿度下でも経時的に安定な光学フィルタとすることができる。ここで酸価とは、試料１ｇを中和するのに要する水酸化カリウムのｍｇ数を指す。
【０１００】
また、アクリル樹脂としては、そのガラス転移温度（以降において、Ｔｇと言うことがある。）が、光学フィルタ１が実際に使用されるときの温度以上であることが好ましい。ガラス転移温度が光学フィルタ１が実際に使用されるときの温度以下であると、言い換えれば、光学フィルタ１がガラス転移温度以上で使用されると、アクリル樹脂中に含有される近赤外線吸収色素どうしが反応を起こしたり、アクリル樹脂が空気中の水分を吸収するため、近赤外線吸収色素の劣化やアクリル樹脂の劣化が起きやすくなるためである。
【０１０１】
上記の観点から、アクリル樹脂のガラス転移温度は、光学フィルタ１が実際に使用されるときの温度の値にもよるが、例えば、８０℃〜１５０℃であることが好ましい。ガラス転移温度が８０℃未満のアクリル樹脂を用いると、近赤外線吸収色素とアクリル樹脂との相互作用、もしくは近赤外線吸収色素どうしの相互作用等が起こり、近赤外線吸収色素の変性が起こる。また、ガラス転移温度が１５０℃を超えるアクリル樹脂を用いると、このようなアクリル樹脂を溶剤に溶解して近赤外線吸収層形成用組成物を調製し、コーティングにより近赤外線吸収層３を形成する際に、十分な乾燥を行なわせるには乾燥温度を高温にする必要が生じるから、近赤外線吸収色素として耐熱性の低いものを用いた場合に、近赤外線吸収色素の劣化を招きやすく、と言って、乾燥温度を低温にすると、長い乾燥時間が必要になるため、乾燥工程の効率が低下し、生産コストの上昇を起こし、あるいは、十分な乾燥が行なえないために残留した溶剤が近赤外線吸収色素の劣化を招く原因ともなる。
【０１０２】
近赤外線吸収層３中の近赤外線吸収色素とアクリル樹脂との好ましい配合割合は、アクリル樹脂１００に対して近赤外線吸収色素０．００１〜１００であり、より好ましくは、近赤外線吸収色素０．０１〜５０であり、特に好ましくは、０．１〜１０である。なお、配合比は質量基準である。
【０１０３】
近赤外線吸収層３の形成は、近赤外線吸収色素およびアクリル樹脂をその他の必要に応じて添加する添加剤と共に、溶剤および／または希釈剤を加えて混合し、各成分を溶解もしくは分散させて近赤外線吸収層形成用組成物を調製し、得られた近赤外線吸収層形成用組成物を塗布対象に塗布することにより行なう。あるいは、近赤外線吸収色素およびアクリル樹脂をその他の必要に応じて添加する添加剤と共に溶融混練した組成物を溶融押出ししながら塗布対象に塗布することにより行なうこともできる。
【０１０４】
上記の添加剤としては、近赤外線吸収層の耐久性を向上させるために、酸化防止剤、もしくは紫外線吸収剤等を用いることができ、酸化防止剤としては、フェノール系、アミン系、ヒンダードフェノール系、ヒンダードアミン系、硫黄系、燐酸系、亜燐酸系、もしくは金属錯体系等のものを、また、紫外線吸収剤としては、ベンゾフェノン系、もしくはベンゾトリアゾール系等のものを挙げることができる。
【０１０５】
上記の近赤外線吸収層形成用組成物を調製する際に用いる溶剤としては、色素の溶解性の観点からアセトン、メチルエチルケトン、メチルイソブチルケトン、酢酸エチル、酢酸プロピル、ベンゼン、トルエン、キシレン、メタノール、エタノール、イソプロパノール、クロロホルム、テトラヒドロフラン、Ｎ，Ｎ−ジメチルホルムアミド、アセトニトリル、トリフルオロプロパノール、ｎ−ヘキサン、もしくはｎ−ヘプタン、または水等が挙げられるが、これら以外のものであってもよい。
【０１０６】
また、上記の近赤外線吸収層形成用組成物を塗布する方法としては、マイヤーバーコーティング、ドクターブレードコーティング、グラビアコーティング、グラビアリバースコーティング、キスリバースコーティング、３本ロールリバースコーティング、スリットリバースダイコーティング、ダイコーティング、もしくはコンマコーティング等の各種コーティングの方式を用いることができる。
【０１０７】
透明基材：
透明基材２は、近赤外線吸収層３や、付加的に積層される種々の層の積層対象となるか、もしくは光学フィルタ１の支持体となるものである。従って、透明基材２は、可視光に対して透明性を有し、近赤外線吸収層３や、その他の種々の層が積層可能であれば、その種類は特に限定されるものではないが、複屈折の小さいものであれば尚好ましい。
【０１０８】
例えば、透明基材２としては、ポリエチレンテレフタレート（ＰＥＴ）、ポリエチレンナフタレート（ＰＥＮ）等のポリエステル類、環状ポリオレフィン、ポリエチレン、ポリプロピレン、ポリスチレン等のポリオレフィン類、ポリ塩化ビニル、ポリ塩化ビニリデンなどのビニル系樹脂、ポリカーボネート、アクリル樹脂、トリアセチルセルロース（ＴＡＣ）、ポリエーテルサルホン、もしくはポリエーテルケトン等の樹脂からなるフィルムを挙げることができ、単独で、または同種もしくは異種のものを積層して用いることができる。
【０１０９】
透明基材２の透明性としては、透明基材２が単層の場合、可視領域の光線透過率が８０％以上であることが好ましい。また、透明性を有するとは、無色透明であることが好ましいけれども、必ずしも無色透明であることに限ることはなく、本発明の目的を妨げない程度であれば着色された着色透明であってもよい。可視領域の光線透過率は出来る限り高いことが好ましいが、最終製品としては５０％以上の光線透過率が必要なことから最低２枚を積層する場合でも、それぞれの透明基材２としては光線透過率が８０％であれば、目的に適う。もちろん、光線透過率が高ければ高いほど、透明基材２を複数枚積層出来るため、透明基材２の単層の光線透過率はより好ましくは８５％以上であり、最も好ましくは９０％以上である。光線透過率を向上させるには厚みを薄くするのも有効な手段である。
【０１１０】
透明基材２の厚みは、透明性さえ満足すれば特に制限されないが、加工性の面からは、１２μｍ程度〜３００μｍ程度の範囲であることが好ましい。厚みが１２μｍ未満の場合は透明基材２が柔軟過ぎて、加工する際の張力により伸張やシワが発生しやすい。また、厚みが３００μｍを超えるとフィルムの可撓性が減少し、各工程での連続巻き取りが困難になる上、透明基材２どうしを複数枚、積層する際の加工性が大幅に劣るといった問題もある。
【０１１１】
電磁波遮蔽層：
近赤外線吸収積層体４に付加し得る電磁波遮蔽層は、光学フィルタ１が適用される電気的もしくは電子的な装置、とりわけ、プラズマディスプレイ６から発生した電磁波を遮蔽するものである。電磁波遮蔽層には金属メッシュ層と透明導電性薄膜層が利用されるが、電磁波遮蔽性の高い金属メッシュが好ましい。金属メッシュ層は、透明基材上に金属箔を積層し、エッチングによってメッシュ状とするので、透明基材２と金属メッシュとの間には、接着剤層が介在することが普通である。接着剤層は、アクリル樹脂、ポリエステル樹脂、ポリウレタン樹脂、ポリビニルアルコール単独もしくはその部分ケン化品、塩化ビニル−酢酸ビニル共重合体、エチレン−酢酸ビニル共重合体、ポリイミド樹脂、エポキシ樹脂、ポリウレタンエステル樹脂等の接着剤で構成する。金属メッシュ層は、電磁波遮蔽能を有するものであれば、その金属の種類は特に限定されるものではなく、例えば、銅、鉄、ニッケル、クロム、アルミニウム、金、銀、ステンレス、タングステン、クロム、チタン等を用いることができ、中でも銅が好ましく、銅箔の種類としては、圧延銅箔、電解銅箔等が挙げられるが、特に電解銅箔であることが好ましい。電解銅箔を選択することにより、厚さが１０μｍ以下の均一性のよいものとすることができ、また黒化処理された際に、酸化クロム等との密着性を良好なものとすることができるからである。
【０１１２】
ここで、本発明においては、上記金属メッシュは、その一方の面または両面が黒化処理されていることが好ましい。黒化処理とは、酸化クロム等により金属メッシュの表面を黒化する処理であり、光学フィルタにおいて、この酸化処理面は、観察者側の面となるように配置される。この黒化処理により金属メッシュ層表面に形成された酸化クロム等により、光学フィルタ表面の外光が吸収されることから、光学フィルタ表面で光が散乱することを防止することができ、良好な透過性を得ることが可能な光学フィルタとすることができるのである。
【０１１３】
金属メッシュ層の開口率は、電磁波遮蔽能の観点からは、低いほどよいが、開口率が低くなると光線透過率が低下するので、開口率としては５０％以上であることが好ましい。
【０１１４】
金属メッシュ層が積層されている場合、金属メッシュ層は開口部と非開口部とが凹凸をなしているので、金属メッシュ層上に、透明樹脂が金属メッシュ層の厚み以上の厚みに形成された平坦化層が積層されていてもよい。
【０１１５】
防汚層：
近赤外線吸収積層体４に付加し得る防汚層は、光学フィルタ１を使用する際に、その表面に、不用意な接触や環境からの汚染が原因で、ごみや汚染物質が付着するのを防止し、あるいは付着しても除去しやすくするために形成される層である。例えば、フッ素系コート剤、シリコン系コート剤、シリコン・フッ素系コート剤等が使用され、なかでもシリコン・フッ素系コート剤が好ましく適用される。これらの防汚層の厚さは好ましくは１００ｎｍ以下で、より好ましくは１０ｎｍ以下であり、さらに好ましくは５ｎｍ以下である。これらの防汚層の厚さが１００ｎｍを超えると防汚染性の初期値は優れているが、耐久性において劣るものとなる。防汚染性とその耐久性のバランスから５ｎｍ以下が最も好ましい。
【０１１６】
粘着剤層：
本発明において用いられる粘着剤層は、任意の透明な粘着剤からなる層である。可視域の光線透過率が高ければその種類等は特に限定されるものではないが、具体的には、アクリル系粘着剤、シリコン系粘着剤、ウレタン系粘着剤、ポリビニルブチラール系粘着剤、ポリビニルエーテル系粘着剤、エチレン−酢酸ビニル系粘着剤等が挙げられる。
【０１１７】
反射防止層：
近赤外線吸収積層体４に付加し得る反射防止層は、高屈折率層と低屈折率層が順に積層されたものが代表的であるが、これ以外の積層構造を持つものもある。高屈折率層は、例えば、ＺｎＯやＴｉＯ2の素材の薄膜、もしくはこれらの素材の微粒子が分散した透明樹脂膜である。また、低屈折率層は、ＳｉＯ2からなる薄膜、もしくはＳｉＯ2ゲル膜、または、フッ素含有の、もしくはフッ素およびケイ素含有の透明樹脂膜である。反射防止層が積層されたことにより、積層された側の外光等の不要な光の反射を低下させ、適用されるディスプレイの画像もしくは映像のコントラストを高めることができる。
【０１１８】
防眩層：
近赤外線吸収積層体４に付加し得る防眩層は、例えば、透明樹脂中に直径数μｍ程度のポリスチレン樹脂やアクリル樹脂等のビーズを分散させたものが挙げられ、層が持つ光拡散性により、ディスプレイ前面に配置した際に、ディスプレイの特定の位置、方向に生じるシンチレーションの防止を行なうためのものである。
【０１１９】
以下、実施例および比較例を挙げて、本発明をさらに具体的に説明する。なお、これらの記載により本発明を制限するものではない。
【実施例１】
【０１２０】
前記一般式（２）で表され、対イオン（Ｘ- ）が１価陰イオンとして「ビストリフルオロメタンスルホニルイミド酸イオン」であるジインモニウム系近赤外線吸収色素を次のように合成した。尚、実施例中、部は特に特定しない限り質量部を表す。
【０１２１】
ＤＭＦ３０部中にＮ，Ｎ，Ｎ' ，Ｎ' −テトラキス（アミノフェニル）−ｐ−フェニレンジアミン３．８部、ｎ−ブチルブロミド２１部、及び炭酸カリウム１５部を加え、８０℃で１時間、９０℃で７時間、及び１３０℃で１時間反応させた。冷却後、濾過し、この反応液（濾液）にイソプロパノール３０部を加え、５℃以下で１時間撹拌した。生成した結晶をメタノールで洗浄した後、乾燥し薄茶色の結晶２．５部を得た。
【０１２２】
ＤＭＦ１０部中に上記で合成した化合物１部を加え、６０℃に加熱溶解した後、ＤＭＦ１０部中に溶解したビストリフルオロメタンスルホニルイミド酸銀０．７８部を加え、３０分反応させた。冷却後析出した銀を濾別した。この反応液（濾液）に水１０部をゆっくりと滴下し、滴下後１５分撹拌した。生成した黒色結晶を濾過し、５０部の水で洗浄し、得られたケーキを乾燥し、前記一般式（２）の化合物０．５部を得た。該化合物のλｍａｘ、分子吸光係数、融点を測定した結果を下記に示す。
【０１２３】
λｍａｘ  １０７６ｎｍ（ジクロロメタン）
分子吸光係数  １０１，０００
融点      １８６．５℃（ＤＳＣ）
【０１２４】
透明バインダ樹脂として前記一般式（１）で表されるメタクリル酸トリシクロデシルと、メタクリル酸メチルと、メタクリル酸ベンジルとからなる共重合アクリル樹脂（日立化成（株）製、商品名：オプトレッツｏｚ１３３０、Ｔｇ：１１０℃、水酸基価：０、酸価：０、複屈折値：４ｎｍ）をメチルエチルケトン中に固形分比が２０％（質量基準）となるよう溶解した樹脂溶液中に、前記工程で作製した対イオン（Ｘ- ）がビストリフルオロメタンスルホニルイミド酸イオンであるジインモニウム系近赤外線吸収色素０．２ｇ／ｍ2 、およびフタロシアニン系近赤外線吸収色素（（株）日本触媒製、商品名：「ＩＲ−１」）０．１ｇ／ｍ2 の２種類の近赤外線吸収色素を添加して十分分散させて得た塗布用溶液を用い、厚みが１００μｍのポリエチレンテレフタレート樹脂フィルム（東洋紡績（株）製、商品名：「Ａ４３００」）上に、マイヤーバーにて乾燥膜厚が５μｍになるように塗布し、風速５ｍ／ｓｅｃのドライエアーが当たるオーブンにて１００℃で１分間乾燥して近赤外線吸収層を形成し、近赤外線吸収フィルタを得た。
【実施例２】
【０１２５】
近赤外線吸収色素として、前記実施例１で合成したジインモニウム系近赤外線吸収色素０．２ｇ／ｍ2 のみを用いた以外は、前記実施例１と同様に行なって近赤外線吸収フィルタを得た。
【実施例３】
【０１２６】
透明バインダ樹脂として前記一般式（１）で表されるメタクリル酸イソボルニルと、メタクリル酸メチルとメタクリル酸ベンジルとの共重合アクリル樹脂（Ｔｇ：１３０℃、水酸基価：０、酸価：０、複屈折値：９ｎｍ）用いた以外は、前記実施例１と同様に行って近赤外線吸収フィルタを得た。
【実施例４】
【０１２７】
透明バインダ樹脂として前記一般式（１）で表されるメタクリル酸イソボルニルと、メタクリル酸メチルとメタクリル酸フェニルとの共重合アクリル樹脂（Ｔｇ：１０５℃、水酸基価：０、酸価：０、複屈折値：１３ｎｍ）用いた以外は、前記実施例１と同様に行って近赤外線吸収フィルタを得た。
【実施例５】
【０１２８】
前記実施例１で得られた近赤外線吸収フィルタの近赤外線吸収層側にシリコン・フッ素系防汚染剤であるフッ素系のシラン化合物（商品名「ＫＰ８０１Ｍ」、製造会社名「信越化学工業（株）」）を、厚さ３．０ｎｍとなるように塗布乾燥硬化せしめて防汚層を形成し、防汚層付きの近赤外線吸収フィルムを得た。
【実施例６】
【０１２９】
離型フィルム（商品名「Ｅ７００２」、製造会社名「東洋紡績（株）」）の離型面に、固形分が２０％になるよう溶剤で希釈したアクリル系粘着剤（商品名「ＡＳ２１４０」、製造会社名「一方社油脂工業（株）」）を乾燥膜厚が２５μｍとなるようにドクターブレードにて塗布し、風速５ｍ／ｓｅｃのドライエアーが当たるオーブンにて１００℃で１分間乾燥させて粘着層を形成して得た粘着フィルムを、前記実施例１で得られた近赤外線吸収フィルタの近赤外線吸収層側に粘着層が接するようにして、ローラ温度：２３℃、線圧：０．０３５ｋｇ／ｃｍのラミネートローラを使用して貼りあわせ、粘着層付きの近赤外線吸収フィルタを得た。
【実施例７】
【０１３０】
前記実施例１で得られた近赤外線吸収フィルタの近赤外線吸収層側に、最初の無機光学薄膜としてＳｉＯ１Ｎ１の膜を、ついで酸化インジウム・錫系化合物（ＩＴＯ）からの薄膜を、ついでＴａ2 Ｏ5 の膜を、最外層の膜としてＳｉＯ2 膜をスパッタリングで、それぞれの膜厚が、ＳｉＯ1 Ｎ1 の膜で２３ｎｍ、ＩＴＯの膜で６０ｎｍ、Ｔａ2 Ｏ5 の膜で５３ｎｍ、ＳｉＯ2 の膜で９０ｎｍとなるように成膜し、反射防止層を形成して、反射防止層付きの近赤外線吸収フィルタを得た。
【実施例８】
【０１３１】
前記実施例１で得られた近赤外線吸収フィルタの近赤外線吸収層側に、アクリル樹脂粒子（根元工業（株）製、商品名：「アートパール」）をジペンタエリスリトールヘキサアクリレートに分散させた混合液をマイヤーバーにて乾燥膜厚が４μｍになるように塗布乾燥硬化せしめて防眩層を形成し、防眩層付きの近赤外線吸収フィルタを得た。
【実施例９】
【０１３２】
厚みが１００μｍのポリエチレンテレフタレート樹脂フィルム（東洋紡績（株）製、商品名：「Ａ４３００」）に、片面がクロメート処理により黒化処理されている、銅箔（古川サーキットフォイール社製、商品名：ＥＸＰ−ＷＳ、厚さ９μ）をウレタン系接着剤にてドライラミネーション加工し貼り合わせた後、上記銅箔上にレジストを塗布後、露光および現像を行うことにより、不要な銅箔部分をエッチング除去し、３００μｍ□、線幅１０μｍの金属メッシュを有す電磁波遮蔽層を形成した。この金属メッシュ上に、前記実施例１で用いた近赤外線吸収色素含有塗布溶液をマイヤーバーにて乾燥膜厚が５μｍになるように塗布し、風速５ｍ／ｓｅｃのドライエアーが当たるオーブンにて１００℃で１分間乾燥して近赤外線吸収層を形成し、電磁波遮蔽機能付きの近赤外線吸収フィルタを得た。
【０１３３】
〔比較例１〕
透明バインダ樹脂としてポリメチルメタクリレート（三菱レイヨン（株）製、商品名：ＢＲ−６０、Ｔｇ：７５℃、水酸基価：０、酸価：1 、複屈折値：５０ｎｍ）を用いた以外は、前記実施例１と同様に行なって近赤外線吸収フィルタを得た。
【０１３４】
〔比較例２〕
透明バインダ樹脂としてポリエステル樹脂（Ｔｇ：１１０℃、酸価：２６、水酸基価：１９、複屈折値：２０ｎｍ）を用いた以外は、前記実施例１と同様に行なって近赤外線吸収フィルタを得た。
【０１３５】
（評価法）
上記実施例１〜実施例９、および比較例１、比較例２で得られた各々の近赤外線吸収フィルタにつき、製造直後、および恒温恒湿槽中の６０℃、９０％の環境で１０００時間さらした後における透明性（ヘイズ）、視感透過率、および近赤外線透過率の各項目について測定した結果を下記の「表１」、「表２」に示す。
【０１３６】
なお、上記の各項目および下記の「表１」、「表２」中のその他の項目の測定は、以下の各測定条件で行ったものである。
【０１３７】
透明性（ヘイズ）：カラーコンピューター（スガ試験機（株）製、商品名：「ＳＭ−Ｃ」）を用い、各々の近赤外線吸収フィルタから切り出した５０ｍｍ×５０ｍｍの大きさの試験片について求めた。
【０１３８】
視感透過率、近赤外線領域透過率：分光光度計（（株）島津製作所製、商品名：「ＵＶ−３１００ＰＣ」）を用い、各々の近赤外線吸収フィルタから切り出した５０ｍｍ×５０ｍｍの大きさの試験片について測定した。
【０１３９】
画質：光学フィルタをプラズマディスプレイ前面に配置し、目視により確認した。
【０１４０】
複屈折値：Ｈｅ−Ｎｅレーザーのシングルパスの位相差を射出成型品のゲート近傍部（５ｍｍ）で測定した値、プラスチックエージ１９９９．Ｊａｎ．１３４〜１３８頁参照
【０１４１】
【表１】
2005164972.tif 000004
【０１４２】
【表２】
2005164972.tif 000005
【０１４３】
上記「表１」、「表２」の項目中、色素の添加量の単位はｇ／ｍ2 であり、複屈折の単位はｎｍ、酸価および水酸基価の単位はｍｇＫＯＨ／ｇ、製造直後および耐湿熱試験後のＮＩＲ透過率は近赤外線領域（波長：８００ｎｍ〜１１００ｎｍ）における最大光線透過率を指す。
【０１４４】
上記「表１」、「表２」に示されるように、前記実施例１〜実施例９の光学フィルタは、製造直後のヘイズ、視感透過率、近赤外線領域透過率、画質、いずれの項目においても極めて優れており、製造後、温度：６０℃および湿度：９０％の環境で１０００時間さらした後においてもほとんど変らずに維持され、従って、実用上十分な耐湿熱性を有していることが分かる。これらに対して、比較例１、比較例２の光学フィルタは、複屈折値が大きい為に光学フィルタをプラズマディスプレイ前面に配置したときに画像の２重映りが起こり、さらに比較例１および比較例２では透明バインダ樹脂のＴｇおよび／または酸価・水酸基価が所定範囲外である為に、製造直後においてヘイズ、視感透過率および近赤外線領域透過率温度が悪く、６０℃および湿度９０％の環境で１０００時間さらした後では、更にこれら特性が著しく悪化する。したがって、比較例１、比較例２の光学フィルタは、実用上問題を有するものであると言える。
【産業上の利用可能性】
【０１４５】
本発明の光学フィルタは、ディスプレイ前面に配置した際に画像の２重映りが抑制され、高精細な画質が得られるので、本発明の光学フィルタは、ディスプレイ、特にプラズマディスプレイに好適に適用される。
【図面の簡単な説明】
【０１４６】
【図１】本発明の光学フィルタの一例を示す概略断面図である。
【図２】本発明の光学フィルタを前面に配置したプラズマディスプレイの図である。
【符号の説明】
【０１４７】
１、１Ａ、１Ｂ  光学フィルタ
２    透明基材
３    近赤外線吸収層
４    近赤外線吸収積層体
５    機能層
６    ＰＤＰ
【図１】
2005164972.tif 000008
【図２】
2005164972.tif 000009